СПОСОБ ТЕРМОРАДИАЦИОННОЙ ОБРАБОТКИ ИЗДЕЛИЙ ИЗ ПОЛИТЕТРАФТОРЭТИЛЕНА И МАТЕРИАЛЫ, ПОЛУЧЕННЫЕ ДАННЫМ СПОСОБОМ

2
1. Способ терморадиационной обработки изделий из смеси политетрафторэтилена с добавками различной природы, в котором изготавливают заготовки прессованием с удельным давлением 300 кгс/см и спекают в течение 13-17 часов при температуре 300°С, направляют изготовленные заготовки в зону подготовки и помещают в вакуумную термокамеру, где производится откачка кислорода до остаточного давления и последующее ее заполнение инертным газом чуть выше атмосферного давления, после что в вакуумной термокамере заготовки нагревают до температуры 327-380°С со скоростью 7-70°С/час и выдерживают в течение 1-2 часов до полного плавления кристаллитов, а затем заготовки облучают гамма-квантами при температуре выше температуры плавления в расплаве в инертной среде, поддерживают при этом температуру заготовок ниже температуры разложения политетрафторэтилена, но выше температуры его кристаллизации, при этом облучение заготовок осуществляют с помощью импульсного линейного ускорителя, работающего в гамме-моде и конвертера, до поглощенной дозы 30-350 кГр, при этом в процессе облучения температуру заготовок понижают со скоростью не быстрее 0,8-1 град/10 кГр, а скорость облучения составляет более 10 Гр/сек, после прекращения облучения, заготовки охлаждают до комнатной температуры со скоростью 5-70°С/час.
2. Материал, полученный способом по п. 1.